(57)【要約】【課題】導通信頼性を向上させやすい２層構造の異方性導電膜を提供すること。【解決手段】互いに離間されて規則的に配列された多数の導電性粒子を保持し、かつ、接着性を有する高分子膜と、上記高分子膜の片面に積層された接着層とを備え、上記接着層を構成する材料の最低溶融粘度を、２×１０２〜５×１０３Ｐａ・ｓの範囲内とする。好ましくは、上記高分子膜を構成する材料の最低溶融粘度は、５×１０３〜１×１０５Ｐａ・ｓの範囲内にあると良い。【選択図】図１
2009074020.tif 000002
【特許請求の範囲】
【請求項１】
互いに離間されて規則的に配列された多数の導電性粒子を保持し、かつ、接着性を有する高分子膜と、
前記高分子膜の片面に積層された接着層とを備え、
前記接着層を構成する材料の最低溶融粘度は、２×１０２〜５×１０３Ｐａ・ｓの範囲内にあることを特徴とする異方性導電膜。
【請求項２】
前記高分子膜を構成する材料の最低溶融粘度は、前記接着層を構成する材料の最低溶融粘度以上であることを特徴とする請求項１に記載の異方性導電膜。
【請求項３】
前記高分子膜を構成する材料の最低溶融粘度は、５×１０３〜１×１０５Ｐａ・ｓの範囲内にあることを特徴とする請求項１または２に記載の異方性導電膜。
【請求項４】
前記接着層は、エポキシ系樹脂を含むことを特徴とする請求項１から３の何れかに記載の異方性導電膜。
【請求項５】
前記接着層は、軟化点が８０℃以上、かつ、一分子当たり官能基を３個以上有する多官能エポキシ系樹脂を含むことを特徴とする請求項１から４の何れかに記載の異方性導電膜。
【請求項６】
前記高分子膜は、ポリアミド系樹脂、フェノキシ系樹脂を含むことを特徴とする請求項１から５の何れかに記載の異方性導電膜。
【請求項７】
前記接着層は、フェノキシ系樹脂を含むことを特徴とする請求項１から６の何れかに記載の異方性導電膜。
【請求項８】
前記高分子膜および前記接着層は、同種の樹脂および／またはゴムを含むことを特徴とする請求項１から７の何れかに記載の異方性導電膜。
【請求項９】
前記導電性粒子は、ほぼ同一平面内に存在することを特徴とする請求項１から８の何れかに記載の異方性導電膜。
【請求項１０】
前記高分子膜の膜厚は、前記導電性粒子の粒径の１／１０〜３／２倍の範囲内にあることを特徴とする請求項１から９の何れかに記載の異方性導電膜。
【請求項１１】
前記導電性粒子間の間隔は、１〜３０μｍの範囲内にあることを特徴とする請求項１から１０の何れかに記載の異方性導電膜。
【発明の詳細な説明】
【技術分野】
【０００１】
本発明は、異方性導電膜に関するものである。
【背景技術】
【０００２】
近年、電子機器の高機能化、小型化などに伴い、狭ピッチに配列された導体を有する部材間を電気的および機械的に接続する必要性が増大している。このような必要性が生ずる場合としては、例えば、液晶ディスプレイ（Liquid Crystal Display：ＬＣＤ）の分野において、駆動ＩＣチップを搭載したＴＡＢ（Tape Automated Bonding）の電極と液晶パネルの電極とを接続する場合や、液晶パネルの電極上に裸の駆動ＩＣチップ（ベアーチップ）を直接接続する（Chip On Glass:ＣＯＧ）場合などが挙げられる。
【０００３】
上記接続においては、一般に、膜厚方向に導電性を示し、かつ、膜面方向に絶縁性を示す異方性導電膜（Anisotropic Conductive Film：ＡＣＦ）が使用されることが多い。
【０００４】
上記異方性導電膜としては、例えば、本件出願人による特許文献１には、孔部内に導電性粒子を充填した多孔質膜の両面に接着層を被覆した３層構造の異方性導電膜が提案されている。
【０００５】
【特許文献１】国際公開第ＷＯ２００５／０９６４４２号パンフレット
【発明の開示】
【発明が解決しようとする課題】
【０００６】
ここで、本件出願人は、上記３層構造の異方性導電膜以外にも、多数の導電性粒子を有する接着性の高分子膜の片面に、導電性粒子を有していない接着層を積層した２層構造の異方性導電膜の開発も行っている。
【０００７】
しかしながら、上記２層構造の異方性導電膜は、以下の点で改良の余地があることが判明した。
【０００８】
すなわち、例えば、回路パターンが形成された配線基板上に、上記異方性導電膜を介して、ＩＣチップなどの電子部品を圧着する場合、通常、次のようにして行うことになる。
【０００９】
先ず、圧着装置の基台上に載置した配線基板上に、熱圧着ヘッドで異方性導電膜を仮圧着（高分子膜側を配線基板側に配置）する。その後、仮圧着された異方性導電膜上に、ＩＣチップなどの電子部品を配置する。その後、熱圧着ヘッドで電子部品を本圧着する。
【００１０】
しかしながら、接着層材料の設計によっては、上記仮圧着時の熱・圧着力により、接着層が大きく流れてしまうことがあった。
【００１１】
このような現象が生じると、本圧着時に接着層が不足し、ＩＣチップのバンプ間などに充填される接着層材料が不十分となって隙間が生じるなどし、電子部品の密着性が低下してしまう。
【００１２】
さらに、接着層の流動による剪断力が過度に大きいと、接着層の流動に引きずられて導電性粒子が流れたり、高分子膜が崩れたりするおそれがある。その結果、本圧着後に導電性粒子の規則的な配列が乱れやすくなる。
【００１３】
そのため、これらが原因で、本圧着後の導通信頼性が低くなってしまうといった問題があった。
【００１４】
本発明は、上記問題点を鑑みてなされたもので、本発明が解決しようとする課題は、導通信頼性を向上させやすい２層構造の異方性導電膜を提供することにある。
【課題を解決するための手段】
【００１５】
上記課題を解決するため、本発明に係る異方性導電膜は、互いに離間されて規則的に配列された多数の導電性粒子を保持し、かつ、接着性を有する高分子膜と、上記高分子膜の片面に積層された接着層とを備え、上記接着層を構成する材料の最低溶融粘度が、２×１０２〜５×１０３Ｐａ・ｓの範囲内にあることを要旨とする。
【００１６】
ここで、上記高分子膜を構成する材料の最低溶融粘度は、上記接着層を構成する材料の最低溶融粘度以上であることが好ましい。
【００１７】
より好ましくは、上記高分子膜を構成する材料の最低溶融粘度が、５×１０３〜１×１０５Ｐａ・ｓの範囲内にあると良い。
【００１８】
また、上記接着層は、エポキシ系樹脂を含んでいると良い。
【００１９】
また、上記接着層は、軟化点が８０℃以上、かつ、一分子当たり官能基を３個以上有する多官能エポキシ系樹脂を含んでいると良い。
【００２０】
また、上記高分子膜は、ポリアミド系樹脂、フェノキシ系樹脂を含んでいると良い。
【００２１】
また、上記接着層は、フェノキシ系樹脂を含んでいると良い。
【００２２】
また、上記高分子膜および上記接着層は、同種の樹脂および／またはゴムを含んでいると良い。
【００２３】
また、上記導電性粒子は、ほぼ同一平面内に存在すると良い。
【００２４】
また、上記高分子膜の膜厚は、上記導電性粒子の粒径の１／１０〜３／２倍の範囲内にあると良い。
【００２５】
また、上記導電性粒子間の間隔は、１〜３０μｍの範囲内にあると良い。
【発明の効果】
【００２６】
本発明に係る異方性導電膜によれば、接着層を構成する材料の最低溶融粘度が、２×１０２Ｐａ・ｓ以上であるので、仮圧着時における接着層の流れを抑制できる。そのため、本圧着時に、接着層不足による被接続物との密着力低下を抑制できる。また、接着層の流れを抑制するために、実装設備の圧着力を過度に低く制御する必要がなく、実装性を向上させることもできる。
【００２７】
また、接着層を構成する材料の最低溶融粘度が、５×１０３Ｐａ・ｓ以下であるので、本圧着後に導電性粒子の規則的な配列を維持しやすい。これは、粘度が高すぎないので、本圧着時等に、接着層の流動に引きずられて導電性粒子が流れたり、高分子膜が崩れたりし難くなるためであると考えられる。
【００２８】
したがって、上記異方性導電膜によれば、導通信頼性を向上させやすい。
【００２９】
ここで、高分子膜を構成する材料の最低溶融粘度が、接着層を構成する材料の最低溶融粘度以上である場合には、高分子膜による導電性粒子の保持力が高まり、圧着によって導電性粒子が流れ難くなる。そのため、本圧着後に導電性粒子の規則的な配列をより維持しやすくなる。
【００３０】
また、高分子膜を構成する材料の最低溶融粘度が、５×１０３〜１×１０５Ｐａ・ｓの範囲内にある場合には、上記効果を得やすくなる。
【００３１】
また、接着層が、エポキシ系樹脂を含んでいる場合には、ＩＣチップ等の電子部品と高分子膜との密着性が向上し、ＩＣチップ等の電子部品と接着層との剥離、接着層と高分子膜との剥離が発生し難くなる。
【００３２】
また、接着層が、特定の多官能エポキシ系樹脂を含んでいる場合には、例えば、液状エポキシ樹脂が多く配合されている潜在性硬化剤を減量するなどして最低溶融粘度を調節するなどしても、接着層を高速硬化させやすい。
【００３３】
また、高分子膜が、ポリアミド系樹脂、フェノキシ系樹脂を含んでいる場合には、ＩＴＯガラス等の配線基板との密着性が向上し、ＩＴＯ等の電極と高分子膜との間に剥離が発生し難くなる。
【００３４】
また、接着層が、フェノキシ系樹脂を含んでいる場合には、最低溶融粘度を調整しやすくなる。
【００３５】
また、上記高分子膜および上記接着層が、同種の樹脂および／またはゴムを含んでいる場合には、高分子膜と接着層との密着性を向上させやすく、高分子膜と接着層との間に剥離が発生し難くなる。
【００３６】
また、導電性粒子が、ほぼ同一平面内に存在している場合には、積み重なった導電性粒子同士の接触によらずに、膜厚方向の導通を確保することができる。そのため、導電性粒子同士の接触抵抗がなくなり、その分、導通性能の向上に寄与しやすくなる。また、圧着時に積み重なった導電性粒子が導体間から弾き出され、絶縁性能を悪化させる心配も少なくなる。
【００３７】
また、高分子膜の膜厚が、導電性粒子の粒径の１／１０〜３／２倍の範囲内にある場合には、被接続物が有する導体が導電性粒子を押し潰す際に、高分子膜がそれを阻害し難い。そのため、導体間に導電性粒子が捕捉されやすくなり、膜厚方向の導通性能向上に寄与することができる。
【００３８】
また、導電性粒子間の間隔が１〜３０μｍの範囲内にある場合には、膜面方向の絶縁性を確保しやすい。
【発明を実施するための最良の形態】
【００３９】
以下、本実施形態に係る異方性導電膜（以下、「本ＡＣＦ」ということがある。）、その製造方法（以下、「本製造方法」ということがある。）について詳細に説明する。
【００４０】
１．本ＡＣＦ
図１に、本ＡＣＦの模式的な断面図の一例を示す。本ＡＣＦ１０は、多数の導電性粒子１２を保持する高分子膜１４と、接着層１６とを有している。
【００４１】
本ＡＣＦ１０は、高分子膜１４と接着層１６との２層構造であり、高分子膜１４自体が有する接着性と接着層１６とにより、電子部品と配線基板との間など、被接続物間を接着することができる。
【００４２】
（高分子膜）
本ＡＣＦにおいて、高分子膜は、多数の導電性粒子を保持している。導電性粒子の形態としては、具体的には、例えば、略球状（断面が略楕円形状のものも含む）、略柱状、紡錘状、針状などを例示することができる。好ましくは、規則的に配列させやすい、膜面方向の絶縁信頼性に優れる、均等に圧縮されやすいなどの観点から、導電性粒子の形態は、略球状であると良い。
【００４３】
上記導電性粒子は、本ＡＣＦの使用時に、膜厚方向を電気的に接続可能な導電性を備えておれば良い。
【００４４】
上記導電性粒子としては、具体的には、例えば、その表面から中心部まで導電性物質で満たされている粒子、高分子粒子の表面に１層または２層以上の導電性層が被覆されている粒子などを例示することができる。
【００４５】
好ましくは、後者の粒子を用いると良い。加圧により粒子が弾性変形しやすいため、本ＡＣＦの使用時に、被接続物が有する導体との接触面積が大きくなり、膜厚方向の導通性を確保しやすくなるからである。
【００４６】
より具体的には、例えば、前者の粒子の例として、金属粒子、カーボン粒子などを、後者の粒子の例として、樹脂粒子の表面に１層または２層以上の金属めっき層（電解めっき、無電解めっきなど）やスパッタ層などを有する粒子などを例示することができる。
【００４７】
上記導電性物質、導電性層に適用可能な金属としては、具体的には、例えば、金、銀、白金属（白金、パラジウム、ルテニウム、ロジウム、オスミニウム、イリジウム）、ニッケル、銅、亜鉛、鉄、鉛、錫、アルミニウム、コバルト、インジウム、クロム、チタン、アンチモン、ビスマス、ゲルマニウム、カドミウムなどの金属、錫−鉛合金、錫−銅合金、錫−銀合金、錫−鉛−銀合金などの２種以上の金属で構成される合金などを例示することができる。これらは１種または２種以上含まれていても良い。
【００４８】
上記高分子粒子に適用可能な高分子としては、具体的には、例えば、ポリエチレン、ポリプロピレン、ポリスチレン、ポリ塩化ビニル、ポリ塩化ビニリデン、ポリテトラフルオロエチレン、ポリイソブチレン、ポリブタジエン、ポリアルキレンテレフタレート、ポリスルホン、ポリカーボネート、ポリアミド、フェノールホルムアルデヒド樹脂、メラミンホルムアルデヒド樹脂、ベンゾグアナミンホルムアルデヒド樹脂、尿素ホルムアルデヒド樹脂、（メタ）アクリル酸エステル重合体、ジビニルベンゼン重合体、ジビニルベンゼン−スチレン共重合体やジビニルベンゼン−（メタ）アクリル酸エステル共重合体等のジビニルベンゼン系重合体などを例示することができる。これらは１種または２種以上含まれていても良い。なお、上記（メタ）アクリル酸エステルは、必要に応じて架橋されていても良い。
【００４９】
好ましくは、（メタ）アクリル酸エステル重合体、ジビニルベンゼン重合体、ジビニルベンゼン−スチレン共重合体やジビニルベンゼン−（メタ）アクリル酸エステル共重合体等のジビニルベンゼン系重合体などである。
【００５０】
さらに、本ＡＣＦでは、上記導電性粒子の表面に、ＴｉＯ２などの絶縁性の酸化物や上記高分子などによる絶縁層が１層または２層以上被覆された粒子を用いても良い。もっとも、上記絶縁層は、本ＡＣＦの圧着時に、少なくとも電極などの導体に接した部分が破壊されて導通可能になる厚さとされている必要がある。このような粒子を用いた場合には、電極などの導体に接しない部分は絶縁層が破壊し難いため、膜面方向の絶縁性を向上させやすくなる。
【００５１】
なお、本ＡＣＦは、上述した導電性粒子を１種または２種以上含んでいても良い。
【００５２】
上記導電性粒子の粒径の上限は、膜面方向の絶縁信頼性を向上させるなどの観点から、被接続物が有する複数の導体（例えば、ＩＣチップのバンプ、プリント配線板の回路パターンなど）の間隔のうち、最も狭いものよりも小さいことが好ましい。より好ましくは、最も狭いものの１／２以下であると良い。
【００５３】
上記導電性粒子の粒径の上限は、具体的には、好ましくは、１０μｍ以下、より好ましくは、７μｍ以下、さらにより好ましくは、５μｍ以下などであると良い。
【００５４】
一方、上記導電性粒子の粒径の下限は、本ＡＣＦの製造時に導電性粒子が凝集し難く、取扱い性が良好であるなどの観点から、具体的には、好ましくは、１μｍ以上、より好ましくは、２μｍ以上、さらにより好ましくは、３μｍ以上などであると良い。
【００５５】
なお、上記導電性粒子の粒径は、粒度分布測定装置（例えば、セイシン企業製、「ＰＩＴＡ−１」など）にて測定した平均粒径である。
【００５６】
本ＡＣＦにおいて、多数の導電性粒子は、互いに離間されて配列されている。つまり、各導電性粒子は、ほぼ１つ１つ別れて存在しているのが好ましい。
【００５７】
導電性粒子同士の間隔の上限は、膜厚方向の導通信頼性を向上させるなどの観点から、被接続物が有する複数の導体の幅のうち、最も狭いものよりも小さいことが好ましい。より好ましくは、最も狭いものの１／２以下であると良い。
【００５８】
導電性粒子同士の間隔の上限は、具体的には、好ましくは、３０μｍ以下、より好ましくは、２０μｍ以下、さらにより好ましくは、１０μｍ以下などであると良い。
【００５９】
一方、導電性粒子同士の間隔の下限は、膜面方向の絶縁信頼性を向上させるなどの観点から、具体的には、好ましくは、１μｍ以上、より好ましくは、２μｍ以上、さらにより好ましくは、３μｍ以上などであると良い。
【００６０】
本ＡＣＦにおいて、多数の導電性粒子は、規則的に配列されている。もっとも、この規則的な配列は、多数の導電性粒子を膜面方向から見たときに全体として認められれば良い。したがって、本発明の効果を奏する範囲内であれば、局所的に不規則に配列している導電性粒子が部分的に存在していても構わない。
【００６１】
上記規則的な配列としては、具体的には、例えば、格子状、千鳥状、ハニカム状などの配列、これら配列を傾斜させたものなどを例示することができる。規則的な配列を傾斜させる、例えば、実装されるＩＣチップのバンプの配列に対して、導電性粒子の規則的な配列が角度を持って圧着されるように、導電性粒子の規則的な配列を予め傾けるなどした場合には、導電性粒子の捕捉性などを向上させやすくなるなどの利点がある。
【００６２】
本ＡＣＦでは、多数の導電性粒子は、ほぼ同一平面（高分子膜の膜面とほぼ平行な面）内に存在すると良い。この場合には、膜厚方向に複数の導電性粒子が積み重ならない。そのため、膜厚方向の導通に、導電性粒子同士の接触抵抗が関与せず、導通性能を向上させやすくなるからである。また、圧着時に積み重なった導電性粒子が導体間から弾き出され、絶縁性を悪化させる心配も少なくなるからである。
【００６３】
本ＡＣＦにおいて、高分子膜は、上記多数の導電性粒子を保持している。高分子膜は、当該膜と導電性粒子との間に隙間を有した状態で、導電性粒子を保持していても良いし、当該膜と導電性粒子とが密着した状態で、導電性粒子を保持していても良い。
【００６４】
本ＡＣＦの製造時などに、導電性粒子が脱落し難く、ハンドリング性に優れるなどの観点から、当該膜と導電性粒子とは密着していると良い。より好ましくは、上記効果に優れるなどの観点から、当該膜と導電性粒子とは融着していると良い。
【００６５】
上記高分子膜は、当該膜の両面に導電性粒子の一部を露出させた状態で、導電性粒子を保持していても良いし、当該膜の何れか一方面に導電性粒子の一部を露出させた状態で、導電性粒子を保持していても良い。
【００６６】
導電性粒子が露出されている場合には、露出面側に配置される被接続物の導体と接触しやすくなる。そのため、導通性を確保しやすくなる。
【００６７】
好ましくは、上記効果に優れるなどの観点から、上記高分子膜は、当該膜の少なくとも一方面から、導電性粒子の一部を突出させた状態で導電性粒子を保持していると良い。
【００６８】
また、上記高分子膜が、接着層形成面と反対側の膜面に、導電性粒子の一部を露出させずに、導電性粒子を保持している場合には、本ＡＣＦの製造時に、導電性粒子が脱落し難くなるため、ハンドリング性に優れる。
【００６９】
なお、上記高分子膜は、当該膜の両面に導電性粒子を露出させない状態で、導電性粒子を保持していても構わない。
【００７０】
ここで、上記高分子膜は、接着性を有している。上記高分子膜を構成する材料としては、具体的には、各種の熱硬化性樹脂、熱可塑性樹脂やゴムなどを用いることができる。
【００７１】
より具体的には、例えば、フェノキシ系樹脂、ポリアミド系樹脂、エポキシ系樹脂、メラミン系樹脂、フェノール系樹脂、ジアリルフタレート系樹脂、ビスマレイミドトリアジン系樹脂、不飽和ポリエステル系樹脂、ポリウレタン系樹脂、ポリイミド系樹脂などの熱硬化性樹脂、ポリアミド系樹脂、ポリエステル系樹脂、ポリカーボネート系樹脂、ポリフェニレンオキシド系樹脂、ポリウレタン系樹脂、ポリアセタール系樹脂、ポリビニルアセタール系樹脂、ポリエチレン系樹脂、ポリプロピレン系樹脂、ポリビニル系樹脂などの熱可塑性樹脂、ヒドロキシル基、カルボキシル基、ビニル基、アミノ基、エポキシ基などの官能基を１種または２種以上含むゴムやエラストマーなどを例示することができる。これらは１種または２種以上含まれていても良い。
【００７２】
なお、これら材料中には、硬化剤、硬化促進剤、改質剤、酸化防止剤、充填剤などの各種添加剤が、必要に応じて、１種または２種以上添加されていても良い。
【００７３】
上記高分子膜を構成する材料としては、好ましくは、圧着時の加熱により硬化し、強固な機械的接続が得られる、圧着後、導電性粒子の圧縮状態を保持しやすい（導電性粒子の反発力による影響を受け難い）などの観点から、熱硬化性樹脂を主に含んでいると良い。熱硬化性樹脂のうち、好ましくは、ＩＴＯ等の電極と高分子膜との密着性が良好であるなどの観点から、ポリアミド系樹脂、フェノキシ系樹脂、エポキシ系樹脂などである。  
【００７４】
上記高分子膜の膜厚は、導電性粒子の粒径、膜強度、製造性などを考慮して決定することができる。
【００７５】
具体的には、例えば、上記高分子膜の膜厚の上限は、好ましくは、上記導電性粒子の粒径の３／２倍以下、より好ましくは、上記導電性粒子の粒径の１倍以下、さらにより好ましくは、上記導電性粒子の粒径の２／３倍以下、さらにより好ましくは、上記導電性粒子の粒径の１／２倍以下、最も好ましくは、上記導電性粒子の粒径の１／２倍未満であると良い。
【００７６】
一方、上記高分子膜の膜厚の下限は、高分子膜の膜強度、ハンドリング性などの観点から、好ましくは、上記導電性粒子の粒径の１／１０倍以上、より好ましくは、上記導電性粒子の粒径の３／２０倍以上、さらにより好ましくは、上記導電性粒子の粒径の１／５倍以上、さらにより好ましくは、上記導電性粒子の粒径の１／４倍以上、さらにより好ましくは、上記導電性粒子の粒径の１／３倍以上であると良い。
【００７７】
高分子膜の膜厚が上記範囲内にある場合には、被接続物が有する導体（ＩＣチップのバンプなど）が導電性粒子を押し潰す際に、高分子膜がそれを阻害し難い。そのため、導体間に導電性粒子が捕捉されやすくなり、膜厚方向の導通性能を向上させやすくなるからである。
【００７８】
とりわけ、上記高分子膜の膜厚の上限が、上記導電性粒子の粒径の１／２倍以下である場合には、次の利点がある。すなわち、例えば、基板表面の回路パターン上に本ＡＣＦを介してＩＣチップを実装する場合、通常、加熱・加圧ヘッドが用いられる。
【００７９】
上記加熱・加圧ヘッドによる実装時に、ＩＣチップは、熱膨張したままの状態で、本ＡＣＦを介して基板に接着される。そして、上記実装後に、加熱・加圧ヘッドが開放されると、放冷によりＩＣチップ、異方性導電膜が熱収縮する。そのため、加熱温度が比較的高く、熱収縮量が大きくなると、上記実装後に基板に反り（ＩＣチップ側が凹の反り）が発生することがある。基板に反りが生じると、例えば、液晶表示装置に画像ムラが発生するなどの不具合に繋がる。
【００８０】
上記反りを抑制するため、実装時の加熱温度を低くすることが有効であるが、実装時の加熱温度を比較的低くすると、本ＡＣＦの接着性が低下する。さらに、導電性粒子を保持する高分子膜が軟化し難くなるので、導電性粒子が十分に圧縮変形し難くなる（潰れ難くなる）。その結果、膜厚方向の電気抵抗値のバラツキが大きくなり、その値も大きくなってしまう。
【００８１】
ところが、上記高分子膜の膜厚が、上記導電性粒子の粒径の１／２倍以下である場合には、高分子膜による導電性粒子の拘束が少ないため、１８０℃程度の比較的低温で実装しても、導電性粒子が十分に押し潰される。そのため、この場合には、上記反りの発生を抑制しつつ、さらに、膜厚方向の電気抵抗値のバラツキを小さくすることができ、また、その値も小さくすることができる。
【００８２】
（接着層）
本ＡＣＦは、上記高分子膜の片面に接着層が積層されている。強固な機械的接続を得るなどの観点から、接着層は１層あった方が良いからである。
【００８３】
上記接着層を構成する材料としては、具体的には、各種の熱硬化性樹脂、熱可塑性樹脂やゴムなどを用いることができる。より具体的には、例えば、エポキシ系樹脂、フェノキシ系樹脂、ポリアミド系樹脂、メラミン系樹脂、フェノール系樹脂、ジアリルフタレート系樹脂、ビスマレイミドトリアジン系樹脂、不飽和ポリエステル系樹脂、ポリウレタン系樹脂、ポリイミド系樹脂、シアネート系樹脂などの熱硬化性樹脂、ポリアミド系樹脂、ポリエステル系樹脂、ポリカーボネート系樹脂、ポリフェニレンオキシド系樹脂、ポリウレタン系樹脂、ポリアセタール系樹脂、ポリビニルアセタール系樹脂、ポリエチレン系樹脂、ポリプロピレン系樹脂、ポリビニル系樹脂などの熱可塑性樹脂、ヒドロキシル基、カルボキシル基、ビニル基、アミノ基、エポキシ基などの官能基を１種または２種以上含むゴムやエラストマーなどを例示することができる。これらは１種または２種以上含まれていても良い。
【００８４】
なお、これら材料中には、硬化剤、硬化促進剤、改質剤、酸化防止剤、充填剤などの各種添加剤が、必要に応じて、１種または２種以上添加されていても良い。
【００８５】
上記接着層を構成する材料としては、好ましくは、被接続物との密着性に優れるなどの観点から、熱硬化性樹脂を主に含んでいると良い。熱硬化性樹脂のうち、好ましくは、ＩＣチップ等との密着性などの観点から、エポキシ系樹脂、フェノキシ系樹脂などである。
【００８６】
なお、高分子膜と接着層とは、同種の樹脂および／またはゴムを含んでいると良い。高分子膜と接着層との密着性が向上し、高分子膜と接着層との間に剥離が発生し難くなるからである。具体的には、例えば、高分子膜がポリアミド系樹脂、フェノキシ系樹脂、エポキシ系樹脂などを含んでいる場合には、接着層は、例えば、フェノキシ系樹脂、エポキシ系樹脂などを含んでいると良いということになる。
【００８７】
また、熱硬化性樹脂を用いる場合、当該熱硬化性樹脂は、半硬化されてプリプレグとされていても良い。この場合には、例えば、被接続物が有する複数の導体間の隙間に接着層が流動排除されやすくなる。また、被接続物との密着性も高まる。
【００８８】
上記接着層の厚みは、接着層と接着する被接続物が有する導体（ＩＣチップのバンプなど）の高さ、被接続物同士（ＩＣチップと配線基板など）の間に生じる隙間量などを考慮して決定することができる。
【００８９】
上記接着層の厚みの上限は、好ましくは、接着層と接着する被接続物が有する導体の高さの３倍以下、より好ましくは、２倍以下、さらにより好ましくは、１．７５倍以下であると良い。
【００９０】
上記接着層の厚みの下限は、好ましくは、接着層と接着する被接続物が有する導体の高さの１倍以上、より好ましくは、１．２倍以上、さらにより好ましくは、１．３倍以上であると良い。
【００９１】
（最低溶融粘度）
ここで、本ＡＣＦにおいて、接着層を構成する材料の最低溶融粘度は、２×１０２〜５×１０３Ｐａ・ｓの範囲内にある。
【００９２】
接着層を構成する材料として、例えば、熱硬化性樹脂を含んでいる場合（熱硬化性樹脂だけでなく、熱硬化性樹脂と熱可塑性樹脂とが混合されている場合も含まれる。）、上記最低溶融粘度は、未硬化状態における最低溶融粘度の値のことである。なお、この場合、最低溶融粘度は、完全に熱硬化する前の温度範囲内に存在する。
【００９３】
上記最低溶融粘度は、次のようにして求めることができる。すなわち、先ず、接着層を構成する材料より試料（直径２０ｍｍ、厚み４００μｍ、未硬化物）を作製する。
【００９４】
次いで、応力制御型レオメータ（例えば、ティー・エイ・インスツルメント・ジャパン（株）製、「ＡＲ５００」などが上市されている。ペルチェ素子により温度制御可能。）に、上記試料をセットし、昇温速度５℃／分、周波数１Ｈｚ、歪み０．０５％の条件にて、２０℃から１８０℃までにおける温度と溶融粘度との関係（硬化挙動）を測定する。
【００９５】
次いで、得られた温度と溶融粘度との関係から、溶融粘度の最低値を求めることができる。
【００９６】
上記接着層を構成する材料の最低溶融粘度が、２×１０２Ｐａ・ｓ未満になると、仮圧着時における接着層の流れが大きくなり、本圧着時に接着層の量が不足して被接続物との密着性が低下し、導通信頼性が低下しやすくなる傾向が見られる。
【００９７】
上記接着層を構成する材料の最低溶融粘度は、仮圧着時に、その熱（例えば、８０〜１２０℃程度）や圧着力による接着層の流れを抑制しやすくなるなどの観点から、好ましくは、２．５×１０２Ｐａ・ｓ以上、より好ましくは、３×１０２Ｐａ・ｓ以上の範囲内にあると良い。
【００９８】
一方、上記接着層を構成する材料の最低溶融粘度が、５×１０３Ｐａ・ｓを越えると、かえって粘度が高くなり過ぎ、接着層が流動排除される際にその流動に引きずられて導電性粒子が流れたり、高分子膜が崩れたりしやすくなる傾向が見られる。
【００９９】
上記接着層を構成する材料の最低溶融粘度は、本圧着（例えば、１６０〜２１０℃程度）後に導電性粒子の規則的な配列を維持しやすいなどの観点から、好ましくは、４×１０３Ｐａ・ｓ以下、より好ましくは、３×１０３Ｐａ・ｓ以下の範囲内にあると良い。
【０１００】
この際、接着層を構成する材料の最低溶融粘度が、上記範囲になるように調整する方法は、特に限定されるものではない。例えば、樹脂成分、充填剤、硬化剤・硬化促進剤（熱硬化を要する場合）、改質剤などの種類や量などを可変させるなどすれば良い。
【０１０１】
より具体的には、例えば、接着層を構成する材料として、エポキシ系樹脂を用いる場合、硬化剤として、低分子量の液状エポキシ樹脂に分散された潜在性硬化剤（マイクロカプセル化イミダゾール誘導体エポキシ化合物など）を使用することが多い。そのため、最低溶融粘度が低くなりがちである。
【０１０２】
それ故、この潜在性硬化剤を減量する、さらに、上記潜在性硬化剤を減量し、例えば、シリカ、タルクなどの充填剤を１種または２種以上添加するなどすれば、最低溶融粘度を高めることが可能である。
【０１０３】
上記潜在性硬化剤の割合は、樹脂成分１００重量部に対し、好ましくは、５〜１００重量部の範囲内、より好ましくは、１０〜８０重量部の範囲内であると良い。
【０１０４】
上記充填剤の割合は、樹脂成分１００重量部に対し、好ましくは、１００重量部以下、より好ましくは、８０重量部以下であると良い。
【０１０５】
また、上記調整を行うと、硬化剤量の減量により、硬化速度が低下する。そのため、本圧着時の実装性などを考慮し、高速（例えば、１６０〜２１０℃の温度で１０秒間程度）で硬化させるなどの観点から、多官能エポキシ系樹脂を１種または２種以上配合すると良い。
【０１０６】
上記多官能エポキシ系樹脂としては、反応性に優れ、高速硬化に寄与しやすいなどの観点から、軟化点が８０℃以上、かつ、一分子当たり官能基を好ましくは、３個以上、より好ましくは３．３個以上、さらに好ましくは４個以上有する多官能エポキシ系樹脂（以下、「特定の多官能エポキシ系樹脂」ということがある。）などを好適なものとして例示することができる。
【０１０７】
樹脂成分中に占める特定の多官能エポキシ系樹脂の含有量は、好ましくは、１０重量％以上、より好ましくは、２０重量％以上であると良い。なお、残りの成分は、特定の多官能エポキシ系樹脂以外のエポキシ系樹脂や他の熱硬化性樹脂、熱可塑性樹脂などである。
【０１０８】
上記多官能エポキシ系樹脂以外のエポキシ系樹脂としては、例えば、シクロペンタジエン型エポキシ系樹脂、ビスフェノールＡ型エポキシ系樹脂、ビスフェノールＦ型エポキシ系樹脂、フェノールノボラック型エポキシ系樹脂、クレゾールノボラック型エポキシ系樹脂、臭素化エポキシ系樹脂、グリシジルアミン型エポキシ系樹脂、ビスフェノールスルホン骨格エポキシ系樹脂、ビフェニル骨格エポキシ系樹脂、三官能エポキシ系樹脂、ナフタレン骨格エポキシ系樹脂などを例示することができる。好ましくは、仮圧着時の流れ抑制などの観点から、軟化点が８０℃以上のものを選択すると良い。
【０１０９】
本ＡＣＦにおいて、上述した高分子膜を構成する材料（導電性粒子は除く）の最低溶融粘度は、特に限定されるものではない。好ましくは、上記高分子膜を構成する材料の最低溶融粘度は、上記接着層を構成する材料の最低溶融粘度以上であると良い。なお、高分子膜を構成する材料の最低溶融粘度の求め方は、ほぼ上記と同様である。
【０１１０】
上記高分子膜を構成する材料の最低溶融粘度は、高分子膜による保持力が高まり、本圧着時に導電性粒子が流れ難くなって、本圧着後に導電性粒子の規則的な配列をより維持しやすくなるなどの観点から、好ましくは、５×１０３Ｐａ・ｓ以上、より好ましくは、７×１０３Ｐａ・ｓ以上の範囲内にあると良い。
【０１１１】
一方、高分子膜を構成する材料の最低溶融粘度は、仮圧着時における密着性を確保するなどの観点から、好ましくは、１×１０５Ｐａ・ｓ以下、より好ましくは、８×１０５Ｐａ・ｓ以下の範囲内にあると良い。
【０１１２】
この際、高分子膜を構成する材料の最低溶融粘度が、上記範囲になるように調整する方法は、特に限定されるものではない。例えば、樹脂成分、充填剤、硬化剤・硬化促進剤（熱硬化を要する場合）、改質剤などの種類や量などを可変させるなどすれば良い。
【０１１３】
２．本製造方法
以下、本ＡＣＦを製造するのに好適な製造方法として、第１の製造方法、第２の製造方法について例示する。もっとも、本ＡＣＦの製造方法は、これらに限定されるものではなく、適宜変更することが可能である。
【０１１４】
（第１の製造方法）
第１の製造方法は、粒子転写工程と、粒子保持工程と、接着層形成工程とを有している。
【０１１５】
＜粒子転写工程＞
第１の製造方法において、粒子転写工程は、型の凹部に保持させた多数の導電性粒子を、高分子製の平坦な膜表面に転写する工程である。
【０１１６】
上記型は、製造する本ＡＣＦの導電性粒子の規則的な配列に対応した多数の凹部を有している。凹部は、導電性粒子を保持させることができれば、その形状、開口径などは特に限定されるものではない。また、凹部の深さは、良好な転写性を確保するなどの観点から、上記導電性粒子の平均粒径に対して９５％以下であると良い。
【０１１７】
上記型としては、具体的には、例えば、金型、樹脂型などを用いることができる。より具体的には、例えば、微細な凹部を形成する自由度が高いなどの観点から、電鋳型、光造形型などを好適に用いることができる。
【０１１８】
とりわけ、上記型が光造形型である場合、比較的容易に大面積を有する型が得られる。そのため、比較的容易に大面積を有する異方性導電膜を得やすくなるなどの利点がある。
【０１１９】
また、上記型が電鋳型である場合、例えば、光造形で元型を作製したときには、比較的容易に大面積を有する型が得られる。そのため、上記と同様に、比較的容易に大面積を有する異方性導電膜を得やすくなるなどの利点がある。また、例えば、エッチングにより作製したＳｉ型などを元型に用いたときには、高精細な型を得やすくなる。さらに、電鋳型は耐熱性に優れている。そのため、転写時に加熱を伴う場合、型材が樹脂などである場合に比較して、型の耐熱温度をそれほど気にする必要がない。したがって、膜を形成する高分子の選択幅が広がるなどの利点もある。
【０１２０】
上記電鋳型の材質は、特に限定されるものではない。通常、ニッケル、銅、アルミニウム、クロム、錫、金、銀、白金やパラジウム等の白金属、これらを１種以上含有する合金などを用いることができる。また、上記光造形型の材質は、特に限定されるものではない。通常、アクリル系樹脂、エポキシ系樹脂、ポリエチレン系樹脂、ポリプロピレン系樹脂、ＡＢＳ樹脂、オキセタン系樹脂などを用いることができる。
【０１２１】
なお、電鋳型の元型は、例えば、フォトリソグラフィ法、光造形法、インクジェット法、レーザー加工などを利用して準備すれば良い。
【０１２２】
また、上記型としては、例えば、ポリエチレンテレフタレートなどの各種樹脂やゴムなどの高分子よりなる長尺な高分子基材の表面に、製造する本ＡＣＦが有する導電性粒子の規則的な配列に対応させて多数の凹部が配列形成された連続型なども好適に使用しうる。
【０１２３】
このような連続型を用いた場合には、高分子製の平坦な膜表面に導電性粒子を連続的に転写することができ、長尺な異方性導電膜の生産性に優れる。他にも、細かな転写位置の位置合わせが不要になるため、これによっても、生産性を向上させることができる。
【０１２４】
上記導電性粒子は、上記型の凹部の深さ方向に積み重ならずに凹部に保持されているのが好ましい。換言すれば、ほぼ同一平面内に存在するように、導電性粒子が凹部内に保持されているのが好ましい。転写時に、積み重なった導電性粒子が崩れ落ちることがないからである。より好ましくは、導電性粒子を一つ一つ互いに離間させた状態で転写することができるなどの観点から、実質的に、凹部一つにつき、導電性粒子が一つずつ保持されていると良い。
【０１２５】
上記型の凹部に導電性粒子を保持させる方法としては、具体的には、例えば、（１）導電性粒子自体またはその分散液を上記型の凹面上に散布した後、刷毛、ブラシ、ブレードなどの擦り切り手段により擦り切り、凹部内に導電性粒子を入れる方法、（２）導電性粒子自体またはその分散液を上記型の凹面上に散布した後、外部から磁力や振動を加え、凹部内に導電性粒子を入れる方法、（３）上記分散液中に上記型を浸漬する方法、（４）上記型の凹面と一定距離離間させて板状部材を配置し、形成された隙間に、上記分散液を導入し、型および／または板状部材をスライド移動させる方法、これらの組み合わせなどを例示することができる。
【０１２６】
導電性粒子を凹部内に物理的に押し込むので、導電性粒子をより確実に保持させやすい、保持させるのに要する時間が比較的短いなどの観点から、好ましくは、（１）の方法を用いるのが良い。より好ましくは、乾式で行うことができるなどの観点から、（１）の方法において粉末状の導電性粒子自体を用いるのが良い。さらに好ましくは、導電性粒子が凹部内に導入されやすくなるなどの観点から、（１）の方法において、凹面と反対側から磁力により導電性粒子を型に引きつけつつ、擦り切り手段により擦り切ると良い。
【０１２７】
上記のようにして、型の凹部に導電性粒子を保持させた後、この導電性粒子の保持面と高分子製の平坦な膜の表面とを接触させ、型から膜表面に導電性粒子を転写すれば良い。また、使用した型は分離することになる。
【０１２８】
上記高分子製の平坦な膜は、上述した本ＡＣＦの高分子膜を構成する高分子材料を用いてほぼ平らに形成された膜である（以下、「平膜」ということがある。）。そのため、この第１の製造方法によれば、高分子製の多孔質膜をわざわざ用意する必要がなく、製造の簡単な平膜を用意すれば良い。そのため、本ＡＣＦの製造性に優れる。また、膜を形成する高分子の選択幅も広がる。
【０１２９】
なお、上記平膜は、上記平膜を形成する高分子材料を適当な固形分量、粘度となるように調製した塗液を、コーターなどの公知の塗工手段を用いて基材上に塗工し、必要に応じて乾燥させる方法、上記平膜を形成する高分子材料を平坦な膜状にプレス成形する方法などにより準備することができ、特に限定されるものではない。
【０１３０】
上記転写時には、加熱および／または加圧を伴っていても良い。具体的には、ラミネート手法などを適用することができる。
【０１３１】
上記転写時に加熱を行う場合、その加熱温度としては、平膜に使用する高分子の粘度（硬化するものは硬化前の状態）が、好ましくは、２×１０４Ｐａ・ｓ以下、より好ましくは、１．５×１０４Ｐａ・ｓ以下、さらにより好ましくは、１×１０４Ｐａ・ｓ以下となる温度を選択すると良い。平膜表面に導電性粒子が食い込みやすく、転写率が良くなるからである。
【０１３２】
なお、上記粘度は、上記最低溶融粘度の測定と同様にして測定することができる。
【０１３３】
また、上記転写時に加圧を行う場合、その加圧力は特に限定されることはない。転写率、平膜の膜強度などを考慮して選択すれば良い。通常、０．０１〜１ＭＰａ程度である。
【０１３４】
なお、平膜が粘着性を有する材料よりなる場合には、特に加熱、加圧などを行わなくても転写可能である。
【０１３５】
＜粒子保持工程＞
第１の製造方法において、粒子保持工程は、転写した導電性粒子を平膜内に埋め込んで保持させる工程である。この工程を経ることにより、高分子膜が得られる。
【０１３６】
ここで、上記埋め込み方法としては、具体的には、例えば、（１）導電性粒子を加圧する方法、（２）平膜を加熱して軟化させ、導電性粒子の自重により導電性粒子を膜内に埋没させる方法、（３）転写面に高分子材料を被覆する方法などを例示することができる。これら方法は、互いに組み合わせて行っても良い。
【０１３７】
導電性粒子を確実に膜に保持させやすいなどの観点から、（１）の方法が良い。より好ましくは、（１）の方法において、平膜を加熱しながら導電性粒子を加圧すると良い。具体的には、ラミネート手法などを適用することができる。なお、上記加圧は、導電性粒子の上に、離型性を有する基材などの介在物を任意に介して行うことができる。
【０１３８】
上記加圧を行う場合、その加圧力は特に限定されることはない。膜強度、型強度、膜厚、導電性粒子の強度などを考慮して選択すれば良い。通常、０．０１〜１ＭＰａ程度である。
【０１３９】
上記加熱を行う場合、その加熱温度は特に限定されることはない。加熱温度は、使用する高分子の種類、型の耐熱性などによっても異なるが、好ましくは、高分子のガラス転移温度＋２０℃〜＋４０℃程度の温度を選択すると良い。膜内に導電性粒子を埋め込みやすくなるからである。
【０１４０】
導電性粒子は、膜内にその全てが埋め込まれていても良いし、膜表面のうち、少なくとも一方面にその一部が露出していても良い。
【０１４１】
なお、上記導電性粒子の埋め込み程度は、加圧力、加圧時間、加熱温度、加熱時間などを適宜調節することで可変させることができる。
【０１４２】
＜接着層形成工程＞
第１の製造方法において、接着層形成工程は、導電性粒子を保持した高分子膜の片面に接着層を形成する工程である。
【０１４３】
この工程では、導電性粒子を保持した高分子膜の何れの面に接着層を積層しても良い。
【０１４４】
上記接着層の形成方法としては、具体的には、例えば、上記接着層を構成する材料を適当な固形分量、粘度となるように調製した塗液を、コーターなどの公知の塗工手段を用いて、導電性粒子を保持する高分子膜の片面に塗工し、必要に応じて乾燥させる方法、上記方法などにより予め作製しておいた膜状の接着層を、導電性粒子を保持する高分子膜の片面に貼り合わせる方法などを例示することができる。
【０１４５】
以上の工程を経ることにより、本ＡＣＦを製造することができる。
【０１４６】
（第２の製造方法）
第２の製造方法は、多孔質膜形成工程と、粒子充填工程と、接着層形成工程とを有している。
【０１４７】
＜多孔質膜形成工程＞
第２の製造方法において、多孔質膜形成工程は、規則的に配列された多数の孔部を有する多孔質膜を形成する工程である。
【０１４８】
ここで、上記多孔質膜の形成方法としては、多数の凸部を有する型を、高分子製の平坦な膜（平膜）表面に押しつける方法などを好適に用いることができる。
【０１４９】
これにより、平膜表面に、上記型が有する凸部に対応した孔部を多数形成することができる。なお、上記押しつけにより形成する孔部は、平膜を貫通する貫通孔であっても良いし、平膜を貫通しない非貫通孔であっても良い。
【０１５０】
上記型は、製造する本ＡＣＦの導電性粒子の規則的な配列に対応して規則的に配列された多数の凸部を有している。凸部は、導電性粒子を充填するための孔を形成することができれば、その形状、凸部高さなどは特に限定されるものではない。
【０１５１】
上記型としては、具体的には、例えば、金型、樹脂型などを用いることができる。より具体的には、例えば、微細な凸部を形成する自由度が高いなどの観点から、電鋳型、光造形型などを好適に用いることができる。
【０１５２】
なお、これらの型が好適な理由、電鋳型の材質、光造形型の材質、電鋳型の元型の準備、平膜の準備などは、上述した第１の製造方法における説明に準じる。
【０１５３】
上記押しつけ時における加圧力は特に限定されることはない。高分子の種類、孔部の形成性、平膜強度、平膜の膜厚などを考慮して選択すれば良い。通常、０．０１〜１ＭＰａ程度である。
【０１５４】
また、上記押しつけ時に加熱を行う場合、その加熱温度は特に限定されることはない。加熱温度は、使用する高分子の種類、型の耐熱性などによっても異なるが、好ましくは、高分子のガラス転移温度＋２０℃〜＋４０℃程度の温度を選択すると良い。平膜に孔部を形成しやすくなるからである。
【０１５５】
＜粒子充填工程＞
粒子充填工程は、上記多孔質膜の孔部内に導電性粒子を充填する工程である。
【０１５６】
この工程では、孔部深さ方向に導電性粒子が積み重ならないように、導電性粒子を充填するのが好ましい。換言すれば、ほぼ同一平面内に存在するように、導電性粒子を孔部内に充填するのが好ましい。より好ましくは、導電性粒子を一つ一つ互いに離間させた状態にするなどの観点から、実質的に、孔部一つにつき、導電性粒子が一つずつ充填されていると良い。
【０１５７】
上記導電性粒子の充填方法としては、具体的には、例えば、（１）導電性粒子自体またはその分散液を上記多孔質膜の表面上に散布した後、刷毛、ブラシ、ブレードなどで擦り切り、孔部内に導電性粒子を入れる方法、（２）導電性粒子自体またはその分散液を上記多孔質膜の表面上に散布した後、外部から磁力や振動を加え、孔部内に導電性粒子を入れる方法、（３）上記分散液中に上記多孔質膜を浸漬する方法、（４）上記多孔質膜の表面と一定距離離間させて板状部材を配置し、形成された隙間に、上記分散液を導入し、多孔質膜および／または板状部材をスライド移動させる方法、これらの組み合わせなどを例示することができる。
【０１５８】
導電性粒子を孔部内に物理的に押し込むので、導電性粒子をより確実に充填しやすい、充填させるのに要する時間が比較的短いなどの観点から、好ましくは、（１）の方法を用いるのが良い。より好ましくは、乾式で行うことができるなどの観点から、（１）の方法において粉末状の導電性粒子自体を用いるのが良い。さらに好ましくは、導電性粒子が孔部内に導入されやすくなるなどの観点から、（１）の方法において、導電性粒子を広げた面側と反対側から磁力により導電性粒子を多孔質膜に引きつけつつ、擦り切り手段により擦り切ると良い。なお、この場合には、導電性粒子としては、導電性とともに磁性を有しているものを用いれば良い。
【０１５９】
＜接着層形成工程＞
第２の製造方法において、接着層形成工程は、導電性粒子を充填した膜の片面に接着層を形成する工程である。
【０１６０】
この工程は、基本的に、上記第１の製造方法におけるそれに準ずるため、説明は省略する。以上の工程を経ることにより、本ＡＣＦを製造することができる。
【実施例】
【０１６１】
以下、実施例を用いて本発明を詳細に説明する。
【０１６２】
１．実施例および参考例に係る異方性導電膜の作製
（実施例１）
多数の樹脂めっき粒子を保持する高分子膜を、以下の手順により準備した。
【０１６３】
すなわち、アルコール可溶ポリアミド系樹脂２３．３９重量部と、フェノキシ系樹脂（東都化成（株）製、「ＥＦＲ−００１０Ｍ３０」）２５．１６重量部と、エポキシ系樹脂（東都化成（株）製、「ＦＸ２８９ＥＫ７５」）４．９重量部と、エポキシ系樹脂（東都化成（株）製、「ＦＸ３０５ＥＫ７０」）２．６７重量部と、メラミン系樹脂（三和ケミカル（株）製、「ニカラックＭＸ−７５０」）１．３７重量部と、硬化剤（四国化成（株）製、「Ｃ１１Ｚ」）０．３８重量部と、硬化剤（三菱ガス化学（株）製、「Ｆ−ＴＭＡ」）０．５７重量部と、メタノール２４．２６重量部と、トルエン４８．０５重量部と、メチルセロソルブ６９．２重量部とを混合し、高分子膜形成用溶液を調製した。
【０１６４】
次いで、コンマコーターを用い、連続的に供給される基材（ポリエチレンテレフタレート、厚み３８μｍ、リンテック（株）製「ＰＥＴ３８Ｘ」）の離型面に、上記高分子膜形成用溶液を塗工した。
【０１６５】
次いで、この塗工層を１６０℃で９０秒間乾燥させ、ポリアミド系樹脂とフェノキシ系樹脂とを主成分とする樹脂よりなる平膜（厚み２μｍ）を形成した。その後、この平膜の表面に、基材（ポリエチレンテレフタレート、厚み５０μｍ、リンテック（株）製、「ＰＥＴ５０１１」）の離型面を合わせて巻き取った。
【０１６６】
これにより、離型性を有する基材間に挟持された、ポリアミド系樹脂とフェノキシ系樹脂とを主成分とする樹脂製の平膜を用意した。
【０１６７】
次いで、千鳥状に配列された多数の凹部（開口径５μｍ、凹深さ３．５μｍの略円柱状、ピッチ＝隣接する開口部の中心間の距離１０μｍ）を有するＮｉ電鋳型を準備した。
【０１６８】
次いで、ジビニルベンゼン系架橋樹脂よりなる粒子の表面に、Ｎｉめっき層、Ａｕめっき層が順に被覆された、平均粒径４μｍの樹脂めっき粒子（積水化学工業（株）、「ミクロパールＡＵ−２０４」）を、上記Ｎｉ電鋳型の凹面上に広げた。
【０１６９】
次いで、凹面と反対側に設置した永久磁石（（株）西興産業製、フェライト磁石、１０００ガウス）にて、樹脂めっき粒子を型に引きつけつつ、刷毛にて表面を擦り切り、凹部内に樹脂めっき粒子を導入した。
【０１７０】
なお、凹部が形成されていない型表面に付着していた樹脂めっき粒子や、凹部に導入された樹脂めっき粒子に静電気力などで付着していた樹脂めっき粒子は、表面の擦り切りや、微粘着テープ（（株）きもと製、「ビューフルＥＰ５０」）を用いることで除去した。
【０１７１】
これにより、凹部一つにつき一つずつ樹脂めっき粒子を保持させたＮｉ電鋳型を準備した。
【０１７２】
そして、一方の基材を剥離して露出させた平膜の表面と、Ｎｉ電鋳型の樹脂めっき粒子の保持面とを重ね合わせ、これを、温度１２０℃、加圧力０．１ＭＰａ、加熱加圧時間６０秒の条件で、熱ラミネートし、室温まで冷却した後、当該型を取り除いた。
【０１７３】
これにより、Ｎｉ電鋳型の凹部に保持させた多数の樹脂めっき粒子を、上記平膜表面に転写した。なお、転写後の平膜表面上には、多数の樹脂めっき粒子が、互いに離間された状態で、約８°傾けられた千鳥状に規則的に配列されていた。
【０１７４】
次いで、上記転写後の平膜表面に基材（ポリエチレンテレフタレート、厚み３８μｍ、リンテック（株）製「ＰＥＴ３８Ｃ」）の離型面を重ね、これを、温度１４０℃、加圧力０．１ＭＰａ、加熱加圧時間６０秒の条件で、熱ラミネートした。
【０１７５】
これにより、転写された樹脂めっき粒子を、その規則的な配列を維持したまま平膜内に埋め込んで当該膜に保持させた。なお、樹脂めっき粒子は、転写面から約２μｍ程度突出しており、かつ、転写面と反対側の面にはその一部が露出されていない状態で膜に保持されていた。
【０１７６】
以上により、互いに離間されて規則的に配列された多数の樹脂めっき粒子を保持し、かつ、接着性を有する高分子膜を形成した。なお、この高分子膜は、離型性を有する基材間に挟持されている。
【０１７７】
次に、得られた高分子膜の片面に、接着層を、以下の手順により積層した。
【０１７８】
すなわち、１，１，２，２−テトラキス（ヒドロキシフェニルエタン）型エポキシ系樹脂（ジャパンエポキシレジン（株）製、「ＪＥＲ１０３１Ｓ」、エポキシ基数４、軟化点９２℃）９０重量部と、カルボキシル基含有ニトリルゴム（日本ゼオン（株）製、「ニポール１０７２Ｊ」）１０重量部と、潜在性硬化剤（旭化成ケミカルズ（株）製、「ノバキュアＨＸＡ３９３２ＨＰ」）７６．６重量部とを、固形分量が４２％となるようにトルエンにて希釈し、接着層形成用溶液を調製した。
【０１７９】
次いで、コンマコーターを用い、連続的に供給される基材（ポリエチレンテレフタレート、厚み３８μｍ、リンテック（株）製「ＰＥＴ３８Ｃ」）の離型面に、上記接着層形成用溶液を塗工した。
【０１８０】
次いで、この塗工層を１１０℃で９０秒間乾燥させ、接着層（厚み２５μｍ）を形成した。その後、この接着層の表面に、基材（ポリエチレンテレフタレート、厚み５０μｍ、リンテック（株）製、「ＰＥＴ５０１１」）の離型面を合わせて巻き取った。
【０１８１】
以上により、離型性を有する基材間に挟持された接着層を準備した。
【０１８２】
次に、片側の基材を剥離して露出させた接着層表面と、同じく片側の基材を剥離して露出させた高分子膜表面（転写面側）とを重ね合わせ、これを貼り合わせた。
【０１８３】
上記の通りにして、互いに離間されて規則的に配列された多数の樹脂めっき粒子（平均粒径４μｍ）を保持し、かつ、接着性を有する高分子膜（厚み２μｍ）と、この高分子膜の片面に積層された接着層（厚み２５μｍ）とを有する、実施例１に異方性導電膜（厚み２７μｍ）を作製した。
【０１８４】
（実施例２）
１，１，２，２−テトラキス（ヒドロキシフェニルエタン）型エポキシ系樹脂９０重量部と、カルボキシル基含有ニトリルゴム１０重量部と、潜在性硬化剤７６．６重量部と、真球シリカ（（株）龍森、シリカフィラーＡＣ−５Ｖ）１７．７重量部とを、固形分量が４２％となるようにトルエンにて希釈して接着層形成用溶液を調製し、これを代わりに用いた点以外は、実施例１に係る異方性導電膜と同様にして、実施例２に係る異方性導電膜を作製した。
【０１８５】
（実施例３）
１，１，２，２−テトラキス（ヒドロキシフェニルエタン）型エポキシ系樹脂９０重量部と、カルボキシル基含有ニトリルゴム１０重量部と、潜在性硬化剤７６．６重量部と、真球シリカ（（株）龍森、シリカフィラーＡＣ−５Ｖ）３５．４重量部とを、固形分量が４２％となるようにトルエンにて希釈して接着層形成用溶液を調製し、これを代わりに用いた点以外は、実施例１に係る異方性導電膜と同様にして、実施例３に係る異方性導電膜を作製した。
【０１８６】
（実施例４）
１，１，２，２−テトラキス（ヒドロキシフェニルエタン）型エポキシ系樹脂９０重量部と、カルボキシル基含有ニトリルゴム１０重量部と、潜在性硬化剤５５．２重量部と、１−シアノエチル−２−ウンデシルイミダゾール（四国化成工業（株）、「キュアゾール２Ｅ４ＭＺ−ＣＮ」）４．５重量部とを、固形分量が４２％となるようにトルエン／酢酸エチル（＝７５／２５重量比）にて希釈して接着層形成用溶液を調製し、これを代わりに用いた点、塗工層を１００℃で乾燥した点以外は、実施例１に係る異方性導電膜と同様にして、実施例４に係る異方性導電膜を作製した。
【０１８７】
（実施例５）
１，１，２，２−テトラキス（ヒドロキシフェニルエタン）型エポキシ系樹脂９０重量部と、カルボキシル基含有ニトリルゴム１０重量部と、潜在性硬化剤５５．２重量部と、１−シアノエチル−２−ウンデシルイミダゾール４．５重量部と、真球シリカ１５．５重量部とを、固形分量が４２％となるようにトルエン／酢酸エチル（＝７５／２５重量比）にて希釈して接着層形成用溶液を調製し、これを代わりに用いた点、塗工層を１００℃で乾燥した点以外は、実施例１に係る異方性導電膜と同様にして、実施例５に係る異方性導電膜を作製した。
【０１８８】
（実施例６）
１，１，２，２−テトラキス（ヒドロキシフェニルエタン）型エポキシ系樹脂９０重量部と、カルボキシル基含有ニトリルゴム１０重量部と、潜在性硬化剤５５．２重量部と、１−シアノエチル−２−ウンデシルイミダゾール４．５重量部と、真球シリカ３１．１重量部とを、固形分量が４２％となるようにトルエン／酢酸エチル（＝７５／２５重量比）にて希釈して接着層形成用溶液を調製し、これを代わりに用いた点、塗工層を１００℃で乾燥した点以外は、実施例１に係る異方性導電膜と同様にして、実施例６に係る異方性導電膜を作製した。
【０１８９】
（実施例７）
シクロペンタジエン型エポキシ系樹脂（大日本インキ工業（株）、「エピクロンＨＰ７２００ＨＨ」、エポキシ基数３．３、軟化点８５℃）９０重量部と、カルボキシル基含有ニトリルゴム１０重量部と、潜在性硬化剤５５．２重量部と、１−シアノエチル−２−ウンデシルイミダゾール４．５重量部と、真球シリカ３１．１重量部とを、固形分量が４２％となるようにトルエン／酢酸エチル（＝７５／２５重量比）にて希釈して接着層形成用溶液を調製し、これを代わりに用いた点、塗工層を１００℃で乾燥した点以外は、実施例１に係る異方性導電膜と同様にして、実施例７に係る異方性導電膜を作製した。
【０１９０】
（実施例８）
１，１，２，２−テトラキス（ヒドロキシフェニルエタン）型エポキシ系樹脂２２．５重量部と、シクロペンタジエン型エポキシ系樹脂６７．５重量部と、カルボキシル基含有ニトリルゴム１０重量部と、潜在性硬化剤５５．２重量部と、１−シアノエチル−２−ウンデシルイミダゾール４．５重量部と、真球シリカ３１．１重量部とを、固形分量が４２％となるようにトルエン／酢酸エチル（＝７５／２５重量比）にて希釈して接着層形成用溶液を調製し、これを代わりに用いた点、塗工層を１００℃で乾燥した点以外は、実施例１に係る異方性導電膜と同様にして、実施例８に係る異方性導電膜を作製した。
【０１９１】
（実施例９）
１，１，２，２−テトラキス（ヒドロキシフェニルエタン）型エポキシ系樹脂４５重量部と、シクロペンタジエン型エポキシ系樹脂４５重量部と、カルボキシル基含有ニトリルゴム１０重量部と、潜在性硬化剤５５．２重量部と、１−シアノエチル−２−ウンデシルイミダゾール４．５重量部と、真球シリカ３１．１重量部とを、固形分量が４２％となるようにトルエン／酢酸エチル（＝７５／２５重量比）にて希釈して接着層形成用溶液を調製し、これを代わりに用いた点、塗工層を１００℃で乾燥した点以外は、実施例１に係る異方性導電膜と同様にして、実施例９に係る異方性導電膜を作製した。
【０１９２】
（実施例１０）
マイクログラビアコーターを用い、基材の離型面に、高分子膜形成用溶液を塗工し、厚み１μｍの平膜を形成した点、実施例８にて調製した接着層形成用溶液を用いた点以外は、実施例１に係る異方性導電膜と同様にして、実施例１０に係る異方性導電膜を作製した。なお、転写後の熱ラミネート工程を経た後には、樹脂めっき粒子は、膜の転写面から約３μｍ程度突出しており、かつ、膜の裏面（転写面と反対側の面）にはその一部が露出されていない状態で膜に保持されていた。
【０１９３】
（実施例１１）
マイクログラビアコーターを用い、基材の離型面に、高分子膜形成用溶液を塗工し、厚み１．５μｍの平膜を形成した点、実施例８にて調製した接着層形成用溶液を用いた点以外は、実施例１に係る異方性導電膜と同様にして、実施例１１に係る異方性導電膜を作製した。なお、転写後の熱ラミネート工程を経た後には、樹脂めっき粒子は、膜の転写面から約２．５μｍ程度突出しており、かつ、膜の裏面（転写面と反対側の面）にはその一部が露出されていない状態で膜に保持されていた。
【０１９４】
（実施例１２）
マイクログラビアコーターを用い、基材の離型面に、高分子膜形成用溶液を塗工し、厚み２μｍの平膜を形成した点、実施例８にて調製した接着層形成用溶液を用いた点以外は、実施例１に係る異方性導電膜と同様にして、実施例１２に係る異方性導電膜を作製した。なお、転写後の熱ラミネート工程を経た後には、樹脂めっき粒子は、膜の転写面から約２μｍ程度突出しており、かつ、膜の裏面（転写面と反対側の面）にはその一部が露出されていない状態で膜に保持されていた。
【０１９５】
（実施例１３）
マイクログラビアコーターを用い、基材の離型面に、高分子膜形成用溶液を塗工し、厚み３．５μｍの平膜を形成した点、実施例８にて調製した接着層形成用溶液を用いた点以外は、実施例１に係る異方性導電膜と同様にして、実施例１１に係る異方性導電膜を作製した。なお、転写後の熱ラミネート工程を経た後には、樹脂めっき粒子は、膜の転写面から約０．５μｍ程度突出しており、かつ、膜の裏面（転写面と反対側の面）にはその一部が露出されていない状態で膜に保持されていた。
【０１９６】
（実施例１４）
シクロペンタジエン型エポキシ系樹脂２６重量部と、ビスフェノールＦ型エポキシ系樹脂（ジャパンエポキシレジン（株）製、「ＪＥＲ８０６」）２４重量部と、フェノキシ系樹脂＜１＞（Ｉｎｃｈｅｍ社製、「ＰＫＨＣ」）３０重量部と、潜在性硬化剤３８重量部とを、固形分量が５１．５％となるようにトルエン／酢酸エチル（＝５０／５０重量比）にて希釈して接着層形成用溶液を調製し、これを代わりに用いた点、塗工層を１００℃で乾燥した点、マイクログラビアコーターを用い、基材の離型面に、高分子膜形成用溶液を塗工し、厚み１．５μｍの平膜を形成した点以外は、実施例１に係る異方性導電膜と同様にして、実施例１４に係る異方性導電膜を作製した。
【０１９７】
（実施例１５）
シクロペンタジエン型エポキシ系樹脂２６重量部と、ビスフェノールＦ型エポキシ系樹脂２４重量部と、フェノキシ系樹脂＜１＞３０重量部と、潜在性硬化剤３８重量部と、１−シアノエチル−２−ウンデシルイミダゾール２．５重量部とを、固形分量が５１．５％となるようにトルエン／酢酸エチル（＝５０／５０重量比）にて希釈して接着層形成用溶液を調製し、これを代わりに用いた点、塗工層を１００℃で乾燥した点、マイクログラビアコーターを用い、基材の離型面に、高分子膜形成用溶液を塗工し、厚み１．５μｍの平膜を形成した点以外は、実施例１に係る異方性導電膜と同様にして、実施例１５に係る異方性導電膜を作製した。
【０１９８】
（実施例１６）
シクロペンタジエン型エポキシ系樹脂２６重量部と、ビスフェノールＦ型エポキシ系樹脂２４重量部と、フェノキシ系樹脂＜２＞（東都化成（株）製、「ＹＰ−５０ＳＣ」）３０重量部と、潜在性硬化剤３８重量部とを、固形分量が５１．５％となるようにトルエン／酢酸エチル（＝５０／５０重量比）にて希釈して接着層形成用溶液を調製し、これを代わりに用いた点、塗工層を１００℃で乾燥した点、マイクログラビアコーターを用い、基材の離型面に、高分子膜形成用溶液を塗工し、厚み１．５μｍの平膜を形成した点以外は、実施例１に係る異方性導電膜と同様にして、実施例１６に係る異方性導電膜を作製した。
【０１９９】
（実施例１７）
シクロペンタジエン型エポキシ系樹脂２６重量部と、ビスフェノールＦ型エポキシ系樹脂２４重量部と、フェノキシ系樹脂＜２＞３０重量部と、潜在性硬化剤３８重量部と、１−シアノエチル−２−ウンデシルイミダゾール２．５重量部とを、固形分量が５１．５％となるようにトルエン／酢酸エチル（＝５０／５０重量比）にて希釈して接着層形成用溶液を調製し、これを代わりに用いた点、塗工層を１００℃で乾燥した点、マイクログラビアコーターを用い、基材の離型面に、高分子膜形成用溶液を塗工し、厚み１．５μｍの平膜を形成した点以外は、実施例１に係る異方性導電膜と同様にして、実施例１７に係る異方性導電膜を作製した。
【０２００】
（参考例１）
シクロペンタジエン型エポキシ系樹脂９０重量部と、カルボキシル基含有ニトリルゴム１０重量部と、潜在性硬化剤１８３．８９重量部とを、固形分量が４２％となるようにトルエンにて希釈して接着層形成用溶液を調製し、これを代わりに用いた点以外は、実施例１に係る異方性導電膜と同様にして、参考例１に係る異方性導電膜を作製した。
【０２０１】
２．評価
２．１  最低溶融粘度
【０２０２】
各異方性導電膜の接着層を構成する材料、および、高分子膜を構成する材料の最低溶融粘度を、以下の手順により求めた。
【０２０３】
すなわち、先ず、各異方性導電膜の接着層を構成する材料より各試料（直径２０ｍｍ、厚み４００μｍ、未硬化物）を作製した。なお、上記各試料は、厚み２５μｍの各接着層を１６回貼り合わせることにより厚み４００μｍとした。
【０２０４】
次いで、応力制御型レオメータ（ティー・エイ・インスツルメント・ジャパン（株）製、「ＡＲ５００」、ペルチェ素子により温度制御）に、上記各試料をセットし、昇温速度５℃／分、周波数１Ｈｚ、歪み０．０５％の条件にて、２０℃から１６０℃までにおける温度と溶融粘度との関係を測定した。
【０２０５】
そして、得られた温度と溶融粘度との関係から、最低溶融粘度とそのときの温度を求めた。
【０２０６】
次に、各異方性導電膜の高分子膜を構成する材料（樹脂めっき粒子を含まない高分子材料、ここでは何れも同一）より試料（直径２５ｍｍ、厚み４００μｍ、未硬化物）を作製した。なお、上記試料は、上記材料より形成した厚み２μｍの層を２００回貼り合わせることにより厚み４００μｍとした。
【０２０７】
次いで、応力制御型レオメータ（ティー・エイ・インスツルメント・ジャパン（株）製、「ＡＲ１０００」、熱風雰囲気による温度制御）に、上記試料をセットし、昇温速度５℃／分、周波数１Ｈｚ、歪み０．０５％の条件にて、５０℃から１８０℃までにおける温度と溶融粘度との関係を測定した。
【０２０８】
そして、得られた温度と溶融粘度との関係から、最低溶融粘度とそのときの温度を求めた。その結果、高分子膜を構成する材料の最低溶融粘度は、９．９８×１０３（Ｐａ・ｓ）、最低溶融粘度を示すときの温度は、１４３．９℃であった。
【０２０９】
２．２  接着層の流れ量
厚み０．７ｍｍのガラス基板表面に回路パターン（材質ＩＴＯ、パターンピッチ３０μｍ、パターン幅２０μｍ）が形成された配線基板を準備した。
【０２１０】
次いで、圧着装置の基台（温度３０℃）上に上記配線基板を載置した。次いで、接着層側の基材を剥離した各異方性導電膜（３ｍｍ×１７ｍｍの大きさ）を、上記各配線基板の回路パターン上に、接着層側を配線基板側にして配置した。
【０２１１】
次いで、熱圧着ヘッド（温度９０℃）を用い、接着層上の基材を介して、異方性導電膜を加圧（加圧力１ＭＰａ、加圧時間５秒）し、配線基板上に異方性導電膜を仮圧着した。
【０２１２】
その後、上記仮圧着時に、接着層上にある基材の端部から流れ出た接着層材料の縁部までの距離をマイクロスコープにて測定し、これを接着層の流れ量（μｍ）とした。
【０２１３】
２．３  膜厚方向の初期電気抵抗
Ａｕバンプを有するＩＣチップ（バンプ面積２０μｍ×１００μｍ、バンプピッチ３０μｍ、バンプ高さ１５μｍ）を準備した。
【０２１４】
次いで、上記仮圧着後、各接着層上の基材を剥離するとともに、基台温度を８０℃とし、各異方性導電膜上に、各配線基板の回路パターンとＩＣチップのＡｕバンプとが相対峙するように載置した。
【０２１５】
次いで、熱圧着ヘッド（実施例１〜９、参考例は、温度２１０℃、実施例１０〜１７は、温度１８０℃）を用いて、上記ＩＣチップの上部を加圧（加圧力８０ＭＰａ、加圧時間１０秒）して本圧着した。
【０２１６】
次いで、得られた本圧着後の各圧着体を用いて、膜厚方向の初期電気抵抗を測定した。
【０２１７】
すなわち、得られた各圧着体につき、相対峙する回路パターン−Ａｕバンプ間の初期電気抵抗を、抵抗率計（ダイアインスツルメンツ製、「ロレスタＧＰ」）を用い、４端子４探針法により測定した。なお、各圧着体のサンプル数は、それぞれＮ＝１０［個］であり、算術平均による平均値を算出し、これを膜厚方向の初期電気抵抗とした。なお、実施例１０〜１３については、膜厚方向の初期電気抵抗バラツキも併せて求めた。
【０２１８】
３．結果
表１および表２に、実施例および参考例に係る異方性導電膜の接着層配合と評価結果をまとめて示す。また、図２および図３に、各接着層構成材料、高分子膜構成材料について測定した温度と溶融粘度との関係を示す。
【０２１９】
【表１】
2009074020.tif 000003
【０２２０】
【表２】
2009074020.tif 000004
【０２２１】
表１および表２、図２および図３から次のことが分かる。すなわち、参考例に係る異方性導電膜は、接着層を構成する材料の最低溶融粘度が２×１０２Ｐａ・ｓ未満であり、本発明で規定される最低溶融粘度の下限値を下回っている。
【０２２２】
そのため、仮圧着時の熱により、接着層が大きく流れてしまった。その結果、ＩＣチップのバンプ間における接着層材料の充填が不十分となってＩＣチップの密着性が低下し、膜厚方向の電気抵抗が高くなった。
【０２２３】
これに対し、実施例に係る異方性導電膜は、何れも、接着層を構成する材料の最低溶融粘度が、本発明で規定される範囲内にある。
【０２２４】
そのため、参考例に係る異方性導電膜に比較して、仮圧着時における接着層の流れを抑制できており、導通信頼性を向上させることができた。
【０２２５】
これは、本圧着時に、接着層不足によるＩＣチップとの密着力低下を抑制できたこと、本圧着時に、接着層の流動に引きずられて導電性粒子が流れたり、高分子膜が崩れたりし難く、本圧着後に導電性粒子の規則的な配列を維持しやすかったためであると推察される。また、高分子膜を構成する材料の最低溶融粘度が、接着層を構成する材料の最低溶融粘度以上であったことも、上記導通信頼性の向上に寄与したものと推察される。
【０２２６】
また、実施例に係る異方性導電膜同士を比較すると、接着層について次のことが分かる。
【０２２７】
すなわち、実施例１〜３を比較した場合、充填剤を配合することにより、仮圧着時の接着層の流れ量を抑制することができることが分かる。また、その配合量を調節することによっても、接着層の流れ量を調節することができることが分かる。
【０２２８】
次に、実施例５と実施例６に示されるように、充填剤を配合することで、接着層の流れ量を抑制することができることが分かる。
【０２２９】
次に、実施例６と実施例７とを比較した場合、特定の多官能エポキシ系樹脂を用いた実施例６は、特定の多官能エポキシ系樹脂を用いていない実施例７に比較して、接着層の流れを抑制しやすい傾向があることが分かる。また、実施例７〜実施例８を比較した場合、特定の多官能エポキシ系樹脂を増量することで、接着性の流れを抑制しやすくなることが分かる。
【０２３０】
次に、実施例１０〜実施例１３を比較した場合、高分子膜の膜厚が、樹脂めっき粒子の粒径の１／２倍以下であるとき（実施例１０〜１２）、とりわけ、高分子膜の膜厚が、樹脂めっき粒子の粒径の１／２倍未満であるとき（実施例１０〜１１）には、１８０℃程度の比較的低温でＩＣチップを実装しても、膜厚方向の電気抵抗値のバラツキを小さくすることができ、また、その値も小さくすることができることが分かる。
【０２３１】
次に、図４、図５は、ガラス基板上に実施例８、１６に係る各異方性導電膜を介してＩＣチップを実装（本圧着）した後、ガラス基板側から観察した外観の一部を示した光学顕微鏡写真である。
【０２３２】
実施例１６に係る異方性導電膜は、実施例８に係る異方性導電膜に比較して、高分子膜および接着層中により多くの同種の樹脂（フェノキシ系樹脂、エポキシ系樹脂）を含んでいる。そのため、高分子膜と接着層との相溶性が一層高くなって密着性が向上し（写真中、主に明度の高い部分が良好に密着している部分）、両者の間に剥離が発生し難いことが分かる。
【０２３３】
以上、本発明の一実施形態、一実施例について説明したが、本発明は上記実施形態、実施例に何ら限定されるものではなく、本発明の趣旨を逸脱しない範囲で種々の改変が可能である。
【図面の簡単な説明】
【０２３４】
【図１】本実施形態に係る異方性導電膜の模式的な断面図の一例である。
【図２】実施例において実測した、各接着層構成材料、高分子膜構成材料（樹脂めっき粒子除く）の温度と溶融粘度との関係を示した図である。
【図３】実施例において実測した、各接着層構成材料、高分子膜構成材料（樹脂めっき粒子除く）の温度と溶融粘度との関係を示した図である。
【図４】ガラス基板上に実施例８に係る異方性導電膜を介してＩＣチップを実装（本圧着）した後、ガラス基板側から観察した外観の一部を示した光学顕微鏡写真である。
【図５】ガラス基板上に実施例１６に係る異方性導電膜を介してＩＣチップを実装（本圧着）した後、ガラス基板側から観察した外観の一部を示した光学顕微鏡写真である。
【符号の説明】
【０２３５】
１０  ＡＣＦ
１２  導電性粒子
１４  高分子膜
１６  接着層
【図１】
2009074020.tif 000005
【図２】
2009074020.tif 000006
【図３】
2009074020.tif 000007
【図４】
2009074020.tif 000008
【図５】
2009074020.tif 000009